FR 2106425 A1 19720505 FR 7132591 A 19710909 La présente invention se rapporte à une tale métallique recouverte par un film d'huile ayant une aptitude durable à la lubrification et à 11 anti-oxydation, ainsi qu'une excellente aptitude au laquage. Dans la présente invention, l'expression tales métalliques" signifie principalement des tales telles que des tôles d'acier, des t8les d'aluminium et des tôles d'acier étamées, traitées au chromate ou traitées au phosphate. Cependant, la présente invention n'est pas limitée seulement à ces tôles, et on comprend également des tales métalliques à peindre avec une laque dans lesquelles on exige une aptitude permanente à la lubrification, ainsi que des tales métalliques nettoyées en surface. Comme huile de revêtement en surface pour des tales d'acier doublées et analogues, on utilise généralement de l'huile de graines de coton ou du sébacate de dioctyle. On exige, pour une telle huile de revêtement en surface, d'excellentes propriétés au point de vue aptitude au travail de revêtement, aptitude à la lubrification durable, aptitude à stoppo- ser à l'oxydation et une excellente adhérence à une laque. L'huile de graines de coton mentionnée ci-dessus a des défauts tels qu'il se forme ce qu'on appelle des trous en oeillet (lorsqu'une laque adhère difficilement) lorsqu'on applique une laque sur la tale d'acier doublée, recouverte par l'huile, et cette huile est oxydée en une courte période ,de temps, entraînant ainsi un manque de lubrification. Bien que le sébacate de dioctyle mentionné ci-dessus n'ait pas de tendance à former des trous en oeillet comme c'est le cas avec l'huile de graines de coton lorsqu'on applique une laque, comme le sébacate de dioctyle a une faible viscosité, il y a tendance à ce que l'huile s'accumule au bord lorsqu'elle est appliquée sur la tale d'acier doublée, et l'impression devient impossible quand l'accumulation est extrême. Par suite des diverses études pour résoudre les problèmes posés par les défauts des huiles classiques de revêtement en surface, la demanderesse a déjà trouvé que le phtalate de diisodécyle C6H4(COOCloH2l)2 était excellent comme huile de revêtement en surface pour des tales d'acier doublées.Alors que le phtalate de diisodécyle lui-me#me, comme cela est indiqué clairement dans le brevet Japonais n0 Sho 42-9.256, est une excellente huile de revE- tement en surface, par suite de diverses études sur des additifs pour obtenir une huile de revêtement en surface encore plus idéale en utilisant du phtalate de diisodécyle qui a une aptitude durable à la lubrification, la demanderesse a, en outre, trouvé que l'aptitude à la lubrification du phtalate de diisodécyle (ce qui est la caractéristique principale en tant qu'huile de revêtement en surface) est remarquablement améliorée par l'addition de 0,1 à 5 % d'un acide gras ayant 14 à 18 atomes de carbone, en ne formant presque pas de défauts tels que des éraflures et des marques de grattage dans le traitement du produit. Comme acide gras ayant 14 à 18 atomes de carbone, on peut utiliser avantageusement un acide gras saturé, tel que l'acide stéarique (C17H35COOH), l'acide palmitique (C1gH,1COOH) et l'acide myristique (C1 H27COOH), ainsi qu'un acide gras non saturé tel que l'acide oléique (C17H3 COOH), l'acide linoléique (C17H3lCOOH) et l'acide linolénique (C17H29COOH). La raison pour laquelle le nombre d'atomes de carbone de l'acide gras est limité à la gamme de 14-18 dans la présente invention est qu'on ne peut pas obtenir d'effets suffisants d'amélioration de l'aptitude à la lubrification quand le nombre d'atomes de carbone est inférieur à 14, et que la solubilité de l'acide dans le phtalate de diisodécyle diminue et que son effet devient moindre quand le nombre d'atomes de carbone est supérieur à 18. D'autre part, la raison pour laquelle la quantité d'additif à ajouter est limitée à 0,1-5 X est qu'on ne peut pas obtenir d'effets suffisants dus à l'addition en dessous de 0,1 %, et qu'on ne peut pas observer de renforcement de l'effet et que l'addition est peu économique lorsqu'on en utilise plus de 5 %. Le point essentiel de la présente invention est de prévoir une tale métallique qui est revêtue par une huile de revêtement en surface, en quantité comprise entre 0,05 et 1,0 g/bo#te de base, cette huile de revêtement en surface comprenant du phtalate de diisodécyle et 0,1-5 % d'un ou de plusieurs acides gras ayant un nombre d'atomes de carbone compris entre 14 et 18. Dans la présente invention, l'expression "botte de base" signifie l'aire de surface qui est occupée par 112 morceaux de tale, ce qui correspond à environ 40 m2. La raison pour laquelle la quantité de revêtement d'huile dans la tale métallique selon la présente invention est limitée à 0,05-1,0 g/botte de base est qu'une quantité de rev8tement inférieure à 0,05 g/botte de base rend insuffisante l'aptitude à la lubrification de la tale métalli que, c'est-à-dire qu'elle ne réduit pas suffisamment le coefficient de friction, en provoquant ainsi la formation d'endommagement durant le transport et le travail, et que, d'autre part, une quantité supérieure à 1,0 g/botte de base a une mauvaise influence sur l'adhérence de la peinture à la tale métallique revêtue d'huile, ainsi que sur son aptitude à l'impression. Comme procédé de revêtement pour obtenir la tale métallique selon la présente invention, on peut appliquer un revêtement par pulvérisation électrostatique ou un revêtement en émulsion. Des exemples de tales métalliques revêtues d'huile selon la présente invention seront présentés ci-après, en même temps que leur procédé de fabrication. EXEMPLE 1 Une tale d'acier laminé à froid, nettoyée en surface, a été étamée par voie électrolytique par un procédé courant, et a été revêtue par une huile de revêtement en surface ayant la composition suivante, suivant une épaisseur de 0,15 g/botte de base, par rev8tement par pulvérisation électrostatique Phtalate de diisodécyle 99,5 parties Acide stéarique 0,5 partie EXEMPLE 2 Une tale d'acier étamée, obtenue par le même procédé que dans l'exemple 1, a été revêtue par une huile de revêtement en surface ayant la composition suivante, suivant une épaisseur de 0,25 g/botte de base, par un revêtement par pulvérisation électrostatique Phtalate de diisodécyle 99 parties Acide palmitique 1 partie EXEMPLE 3 Une tale d'acier étamée, obtenue par le même procédé que dans l'exemple 1, a été revêtue par une huile de revêtement en surface ayant la composition suivante, suivant une épaisseur de 0,20 g/botte de base, par revêtement par pulvérisation électrostatique Phtalate de diisodécyle 97 parties Acide myristique 3 parties EXEMPLE 4 Une tale d'acier laminé à froid, nettoyée en surface, a été doublée par une mince couche de chrome en utilisant un bain dit "sargent" et a été recouverte par une huile de revêtement en surface ayant une composition comme dans l'exemple 2, suivant une épaisseur de 0,35 g/botte de base, par revêtement par pulvérisation électrostatique. Les résultats expérimentaux de diverses propriétés des t8- les métalliques recouvertes d'huile, obtenues ci-dessus, sont résumées dans le tableau indiqué ci-dessous. Comme cela est évident d'après le tableau, la tôle métallique revêtue d'huile selon la présente invention a des caractéristiques supérieures telles que, comme dans le cas du revêtement avec le phtalate de diisodécyle seul, la perte d'huile de revêtement durant l'emmagasinage est faible, l'adhérence de la peinture à la tale métallique revêtue d'huile est excellente, et il ne se forme absolument pas de trous en oeillet. En outre, dans la tale métallique revêtue d'huile selon la présente invention, l'aptitude de à la lubrification du produit (coefficient de frictions ) est encore améliorée, contribuant ainsi remarquablement à la réduction de la formation d'endommagement durant le transport et le travail. TABLEAU Résultats expérimentaux des propriétés Exemple Aptitude Perte de Adhérence Etalement Formation n à la lu- la quan- de la de la de trous brifica- tité d'- peinture peinture en oeillet tion p) huile de revêtement (%) ~~~~~~~ (4) ~~~~~~~~ ~~~~~~~~ ~~~~~~~~~ 1 0,12 10 Excellente Excellent Aucune 2 0,11 10 Excellente Excellent Aucune 3 0,12 10 Excellente Excellent Aucune 4 0,11 10 Excellente Excellent Aucune A(1) 0,15 10 Excellente Excellent Aucune B(2) 0,15 30 Excellente Excellent Violente C(3) 0,13 20 Excellente Excellent Aucune (1) Tale d'acier étamé, revêtue par du phtalate de diisodécyle seul (o > 15 g/botte de base) (2) Tôle d'acier étamé revêtue par une huile de graines de coton (0,15 g/botte de base) (3) Tôle d'acier étamé revêtue par du sébacate de dioctyle (0,15 g/ botte de base) (4) Après emmagasinage dans un thermostat à 380C, pendant 30 jours. La présente invention n'est pas limitée aux exemples de réalisation qui viennent d'être décrits, elle est au contraire susceptible de variantes et de modifications qui apparattront à l'homme de l'art. REVENDICATIONS 1 - Tôle métallique revêtue d'huile, revêtue par une huile de revêtement en surface en quantité comprise entre 0,05 et 1,0 g/ botte de base (environ 40 m2), caractérisée en ce que l'huile de revêtement en surface comprend du phtalate de diisodécyle et 0,1 à 5 % d'un ou de plusieurs acides gras ayant un nombre d'atomes de carbone compris entre 14 et 18. 2 - Tôle métallique revêtue d'huile selon la revendication 1, caractérisée en ce que l'acide gras est choisi dans le groupe se composant d'acide stéarique, d'acide palmitique, d'acide myristique, d'acide oléique, d'acide linoléique et l'acide linolénique.